(57)【特許請求の範囲】
【請求項１】
主たる繰り返し単位がエチレンテレフタレートであり、共重合モノマーの含有量が１５モル％以下から構成されるポリエステル樹脂に下記式（ａ）〜（ｃ）を満足するように、カルボン酸のアルカリ土類金属塩及びリン酸エステルから形成された平均粒子径０．０１〜３μｍの粒子とゲルマニウム酸化物とを含んでなるポリエステル樹脂組成物。
（ａ）１００≦Ｍ１≦５００
（ｂ）０．５×Ｍ１≦Ｐ≦１．５×Ｍ１
（ｃ）２０≦Ｇ≦１５０
ただし、Ｍ１、Ｐ及びＧは、それぞれ出来上がりのポリエステル樹脂組成物に対する、アルカリ土類金属原子の含有量（ｐｐｍ）、リン原子の含有量（ｐｐｍ）及びゲルマニウム原子の含有量（ｐｐｍ）を示す。
【請求項２】
下記式（ａ’）、（ｂ’）及び（ｃ）を満足するように、カルボン酸のアルカリ金属塩又はアルカリ金属の水酸化物とリン酸エステルとから形成された平均粒子径０．０１〜３μｍの粒子を含んでなる請求項１に記載のポリエステル樹脂組成物。
（ａ’）１００≦Ｍ１＋Ｍ２≦５００
（ｂ’）０．５×（Ｍ１＋Ｍ２）≦Ｐ≦１．５×（Ｍ１＋Ｍ２）
（ｃ）２０≦Ｇ≦１５０
ただし、Ｍ２は、出来上がりのポリエステル樹脂組成物に対する、アルカリ金属原子の含有量（ｐｐｍ）を示す。
【請求項３】
カルボン酸のアルカリ土類金属塩として、酢酸のアルカリ土類金属塩を用いる請求項１記載のポリエステル樹脂組成物。
【請求項４】
カルボン酸のアルカリ金属塩として、酢酸のアルカリ金属塩を用いる請求項２記載のポリエステル樹脂組成物。
【請求項５】
ポリエステル樹脂として、下記式（ｄ）及び（ｅ）を満足するようにスルホイソフタル酸のアルカリ金属塩単位及び炭素数２〜８の脂肪族ジカルボン酸単位が共重合されてなるポリエステル樹脂を用いる請求項１又は３に記載のポリエステル樹脂組成物。
（ｄ）０．８≦Ｓ≦５
（ｅ）２≦Ａ≦１５
ただし、Ｓ及びＡは、それぞれポリエステル樹脂中のスルホイソフタル酸単位の共重合率（モル％）及び炭素数２〜８の脂肪族ジカルボン酸の共重合率（モル％）を示す。
【請求項６】
ポリエステル樹脂として、下記式（ｄ）及び（ｅ）を満足するようにスルホイソフタル酸のアルカリ金属塩単位及び炭素数２〜８の脂肪族ジカルボン酸単位が共重合されてなるポリエステル樹脂を用いる請求項２又は４に記載のポリエステル樹脂組成物。
（ｄ）０．８≦Ｓ≦５
（ｅ）２≦Ａ≦１５
ただし、Ｓ及びＡは、それぞれポリエステル樹脂中のスルホイソフタル酸単位の共重合率（モル％）及び炭素数２〜８の脂肪族ジカルボン酸の共重合率（モル％）を示す。
【請求項７】
テレフタル酸とエチレングリコールとのポリエステルオリゴマーに、共重合モノマーの出来上がりのポリエステル樹脂組成物に対する含有量が１５モル％以下を満足するように、共重合モノマーを添加し、アルカリ土類金属原子、リン原子及びゲルマニウム原子の出来上がりのポリエステル樹脂組成物に対する含有量が下記式（ａ）〜（ｃ）を満足するように、カルボン酸のアルカリ土類金属塩、リン酸エステル及びゲルマニウム酸化物を添加剤として添加し、重縮合を行うポリエステル樹脂組成物の製造方法。
（ａ）１００≦Ｍ１≦５００
（ｂ）０．５×Ｍ１≦Ｐ≦１．５×Ｍ１
（ｃ）２０≦Ｇ≦１５０
ただし、Ｍ１、ＰおよびＧは、それぞれ出来上がりのポリエステル樹脂組成物に対する、アルカリ土類金属原子の含有量（ｐｐｍ）、リン原子の含有量（ｐｐｍ）およびゲルマニウム原子の含有量（ｐｐｍ）を示す。
【請求項８】
アルカリ土類金属原子、リン原子及びゲルマニウム原子の出来上がりのポリエステル樹脂組成物に対する含有量が下記式（ａ’）、（ｂ’）及び（ｃ）を満足するように、添加剤として、さらにカルボン酸のアルカリ金属塩又はアルカリ金属の水酸化物を添加する請求項７記載のポリエステル樹脂組成物の製造方法。
（ａ’）１００≦Ｍ１＋Ｍ２≦５００
（ｂ’）０．５×（Ｍ１＋Ｍ２）≦Ｐ≦１．５×（Ｍ１＋Ｍ２）
（ｃ）２０≦Ｇ≦１５０
ただし、Ｍ２は出来上がりのポリエステル樹脂組成物に対する、アルカリ金属原子の含有量（ｐｐｍ）を示す。
【請求項９】
カルボン酸のアルカリ土類金属塩として、酢酸のアルカリ土類金属塩を用いる請求項７記載のポリエステル樹脂組成物の製造方法。
【請求項１０】
カルボン酸のアルカリ金属塩として、酢酸のアルカリ金属塩を用いる請求項８記載のポリエステル樹脂組成物の製造方法。
【請求項１１】
下記式（ｄ）及び（ｅ）を満足するようにモノマーとしてスルホイソフタル酸のエチレングリコールエステルのアルカリ金属塩及び炭素数２〜８の脂肪族ジカルボン酸を添加する、請求項７又は９記載のポリエステル樹脂組成物の製造方法。
（ｄ）０．８≦Ｓ≦５
（ｅ）２≦Ａ≦１５
ただし、ＳおよびＡは、それぞれポリエステル樹脂中のスルホイソフタル酸単位の共重合率（モル％）および炭素数２〜８の脂肪族ジカルボン酸の共重合率（モル％）を示す。
【請求項１２】
下記式（ｄ）及び（ｅ）を満足するようにモノマーとしてスルホイソフタル酸エチレングリコールエステルのアルカリ金属塩及び炭素数２〜８の脂肪族ジカルボン酸を添加する、請求項８又は１０記載のポリエステル樹脂組成物の製造方法。
（ｄ）０．８≦Ｓ≦５
（ｅ）２≦Ａ≦１５
ただし、ＳおよびＡは、それぞれポリエステル樹脂中のスルホイソフタル酸単位の共重合率（モル％）および炭素数２〜８の脂肪族ジカルボン酸の共重合率（モル％）を示す。
【請求項１３】
テレフタル酸とエチレングリコールとのポリエステルオリゴマーに、添加する添加剤及びモノマーをあらかじめエチレングリコールに溶解または分散して添加する、請求項７〜１２のいずれかに記載のポリエステル樹脂組成物の製造方法。
【請求項１４】
請求項１〜６のいずれかに記載のポリエステル樹脂組成物からなり、単繊維繊度が０．６〜３ｄｔｅｘであるポリエステル繊維。
【請求項１５】
請求項１４に記載のポリエステル繊維を少なくとも一部に用いてなる繊維製品。
【発明の詳細な説明】
【技術分野】
【０００１】
本発明は、分散染料は勿論、常圧でカチオン染料による染色も可能なポリエステル繊維用として好適なポリエステル樹脂組成物及びその樹脂組成物の製造方法と、同樹脂組成物を用いた異形断面或いは細繊度を含むポリエステル繊維と、同ポリエステル繊維を使った繊維製品に関するものであり、製糸性・後加工工程通過性等に安定した操業性を与え、特に色調に優れたポリエステル樹脂組成物からなる、分散染料やカチオン染料が染着可能なポリエステル繊維と同繊維を使った繊維製品に関するものである。
【背景技術】
【０００２】
ポリエステル繊維、特にポリエチレンテレフタレート繊維は、耐熱性、耐薬品性及び機械的性質などに優れているので、衣料用途や産業用途に広く利用されている。しかしながら、その反面繊維構造が強固であるため、通常染色は高温高圧下で行わねばならない。
【０００３】
そこで、ポリエステル繊維の染色性を改良する目的で、ポリエステルポリマーを改質して染色性を改良する方法が多数提案されている。例えば、５−ナトリウムスルホイソフタル酸成分をポリエステルに共重合してカチオン染料により染色可能とする方法が特公昭３４−０１０４９７号公報（特許文献１）等で知られている。
【０００４】
また、５−ナトリウムスルホイソフタル酸成分等のカチオン可染成分に加えて、アジピン酸、イソフタル酸等の第三成分を共重合することにより、常圧でカチオン染料にも染色可能なポリエステル繊維も得られている。例えば、特公昭５７−０３２１３９号公報（特許文献２）では、金属スルホネート基含有イソフタル酸に加えて、ランダム共重合タイプのジカルボン酸を共重合成分とすることにより、カチオン染料に常圧染色可能なポリエステル繊維を得ている。例えば、特開平０８−２６９８２０号公報（特許文献３）や特開昭６１−２３９０１５号公報（特許文献４）において、５−ナトリウムスルホイソフタル酸成分とアジピン酸成分を共重合したポリマーを紡糸することにより、分散染料及びカチオン染料に常圧で染色可能なポリエステル繊維を得ることが示されている。
【０００５】
一方、近年の消費者ニーズの多様化の中で、上記ポリエステル繊維は市場の要請に応じて、様々な断面形状を持つ繊維や極細繊維が、仮撚加工やインターレース交絡等の糸加工工程を経て製造されている。これらの繊維は製造時に金属面との摩擦によって、糸切れや毛羽等が発生し、生産性や製品価値を低下させる問題がある。
【０００６】
これらの問題を解決するにあたって、通常、無機粒子として酸化チタン（ＴｉＯ2 ）を添加したポリエステルを使用して繊維化している。酸化チタンを添加した繊維は繊維表面の滑性が大きいため、金属面との摩擦によるトラブルの発生は少なくなるが、隠蔽力が大きく、製品の光沢を失わせるため、全く使用されないか、あるいは光沢感が要求される繊維については少量が使用されるに過ぎない。また特に、テレフタル酸を出発原料としエステル化反応を経由する直接重合方法によって得られた上記改質ポリエステル樹脂組成物を繊維化すると、滑性が大きい酸化チタンを添加したものであっても、繊維製造時における毛羽や糸切れが頻発し、生産性や製品価値を低下させるという問題があった。
【０００７】
一方、前述のように無機粒子をポリエステルに添加するのではなく、ポリエステルの合成時にカルシウム化合物やリン化合物等を添加して微粒子を形成させる内部粒子法が提案されている。例えば、特公昭４９−０１３２３４号公報（特許文献５）によれば、特定の金属化合物とリン化合物により内部粒子を形成させる製造方法が提案されている。また、
特開昭５９−１２６４５６号公報（特許文献６）によれば、ホウ素化合物、アルカリ金属化合物、アルカリ土類金属化合物で内部粒子を形成させる製造方法が提案されている。また、特開２００４−３００２６８号公報（特許文献７）においては、内部粒子の粒子径範囲を制限することで、紡糸フィルターの圧力上昇を防ぐことが提案されている。
【先行技術文献】
【特許文献】
【０００８】
【特許文献１】特公昭３４−０１０４９７号公報
【特許文献２】特公昭５７−０３２１３９号公報
【特許文献３】特開平０８−２６９８２０号公報
【特許文献４】特開昭６１−２３９０１５号公報
【特許文献５】特公昭４９−０１３２３４号公報
【特許文献６】特開昭５９−１２６４５６号公報
【特許文献７】特開２００４−３００２６８号公報
【発明の概要】
【発明が解決しようとする課題】
【０００９】
本発明者らは、テレフタル酸とエチレングリコールを直接エステル化し、重縮合工程を経て、スルホイソフタル酸の金属塩成分として５−ナトリウムスルホイソフタル酸と脂肪族ジカルボン酸としてアジピン酸とを共重合させたポリエステル樹脂組成物を繊維化するにあたり、特に単繊維繊度の小さい異形断面糸を製造するに際し、延伸時に毛羽が発生し、品位が低下するという課題に着目し、重縮合反応を行ったのち、５−ナトリウムスルホイソフタル酸とアジピン酸を共重合させるポリエステル樹脂組成物の重合過程で上記従来技術による内部粒子法を採用する場合について詳しく検討した。この従来技術による内部粒子法を採用して得られたポリマーの色調は悪く、また製糸時において紡糸、延伸時の糸切れや紡糸フィルターの昇圧が著しく、糸加工工程においても毛羽が頻発するなどの問題が多発した。
【００１０】
本発明者らは、こうした問題を解決せんとして更に検討を重ねた結果、重合過程において特定の手段を講じることにより、紡糸・延伸工程やその後の後加工工程の操業性が安定し、優れた色調や光沢感等の品位の高いポリエステル樹脂組成物からなるカチオン染料にも染色可能なポリエステル繊維を提供することができることを知り、また、この技術はカチオン染料に染色可能なポリエステル繊維のみならず、分散染料に染色可能なポリエステル繊維全般に応用できることを見出し、本発明に到達した。
【課題を解決するための手段】
【００１１】
本発明に係るポリエステル樹脂組成物の基本構成は、
主たる繰り返し単位がエチレンテレフタレートであり、共重合モノマーの含有量が１５モル％以下から構成されるポリエステル樹脂に下記式（ａ）〜（ｃ）を満足するように、カルボン酸のアルカリ土類金属塩及びリン酸エステルから形成された平均粒子径０．０１〜３μｍの粒子とゲルマニウム酸化物とを含んでなるポリエステル樹脂組成物にある。
（ａ）１００≦Ｍ１≦５００
（ｂ）０．５×Ｍ１≦Ｐ≦１．５×Ｍ１
（ｃ）２０≦Ｇ≦１５０
ただし、Ｍ１、Ｐ及びＧは、それぞれ出来上がりのポリエステル樹脂組成物に対する、アルカリ土類金属原子の含有量（ｐｐｍ）、リン原子の含有量（ｐｐｍ）及びゲルマニウム原子の含有量（ｐｐｍ）を示す。
【００１２】
好ましい態様によれば、
下記式（ａ’）、（ｂ’）及び（ｃ）を満足するように、カルボン酸のアルカリ金属塩
又はアルカリ金属の水酸化物とリン酸エステルとから形成された平均粒子径０．０１〜３μｍの粒子をさらに含んでいる。
（ａ’）１００≦Ｍ１＋Ｍ２≦５００
（ｂ’）０．５×（Ｍ１＋Ｍ２）≦Ｐ≦１．５×（Ｍ１＋Ｍ２）
（ｃ）２０≦Ｇ≦１５０
ただし、Ｍ２は、それぞれ出来上がりのポリエステル樹脂組成物に対する、アルカリ金属原子の含有量（ｐｐｍ）を示す。
【００１３】
また他の好ましい態様としては、
ポリエステル樹脂として、下記式（ｄ）及び（ｅ）を満足するようにスルホイソフタル酸のアルカリ金属塩単位及び炭素数２〜８の脂肪族ジカルボン酸単位が共重合されてなるポリエステル樹脂を用いる。
（ｄ）０．８≦Ｓ≦５
（ｅ）２≦Ａ≦１５
ただし、Ｓ及びＡは、それぞれポリエステル樹脂中のスルホイソフタル酸単位の共重合率（モル％）及び炭素数２〜８の脂肪族ジカルボン酸の共重合率（モル％）を示す。
【００１４】
更に他の態様によれば、
ポリエステル樹脂として、下記式（ｄ）及び（ｅ）を満足するようにスルホイソフタル酸のアルカリ金属塩単位及び炭素数２〜８の脂肪族ジカルボン酸単位が共重合されてなるポリエステル樹脂を用いる。
（ｄ）０．８≦Ｓ≦５
（ｅ）２≦Ａ≦１５
ただし、Ｓ及びＡは、それぞれポリエステル樹脂中のスルホイソフタル酸単位の共重合率（モル％）及び炭素数２〜８の脂肪族ジカルボン酸の共重合率（モル％）を示す。
【００１５】
一方、本発明に係るポリエステル樹脂組成物の製造方法の基本構成は、
テレフタル酸とエチレングリコールとのポリエステルオリゴマーに、共重合モノマーの出来上がりのポリエステル樹脂組成物に対する含有量が１５モル％以下を満足するように、共重合モノマーを添加し、アルカリ土類金属原子、リン原子及びゲルマニウム原子の出来上がりのポリエステル樹脂組成物に対する含有量が下記式（ａ）〜（ｃ）を満足するように、カルボン酸のアルカリ土類金属塩、リン酸エステル及びゲルマニウム酸化物を添加剤として添加し、重縮合を行うポリエステル樹脂組成物の製造方法にある。
（ａ）１００≦Ｍ１≦５００
（ｂ）０．５×Ｍ１≦Ｐ≦１．５×Ｍ１
（ｃ）２０≦Ｇ≦１５０
ただし、Ｍ１、Ｐ及びＧは、それぞれ出来上がりのポリエステル樹脂組成物に対する、アルカリ土類金属原子の含有量（ｐｐｍ）、リン原子の含有量（ｐｐｍ）およびゲルマニウム原子の含有量（ｐｐｍ）を示す。
【００１６】
この製造方法に係る発明の好ましい態様によれば、アルカリ土類金属原子、リン原子及びゲルマニウム原子の出来上がりのポリエステル樹脂組成物に対する含有量が下記式（ａ’）、（ｂ’）及び（ｃ）を満足するように、添加剤として、さらにカルボン酸のアルカリ金属塩又はアルカリ金属の水酸化物を添加することをも含んでいる。
（ａ’）１００≦Ｍ１＋Ｍ２≦５００
（ｂ’）０．５×（Ｍ１＋Ｍ２）≦Ｐ≦１．５×（Ｍ１＋Ｍ２）
（ｃ）２０≦Ｇ≦１５０
ただし、Ｍ２は、出来上がりのポリエステル樹脂組成物に対する、アルカリ金属原子の含有量（ｐｐｍ）を示している。
【００１７】
また他の好ましい態様によれば、
下記式（ｄ）及び（ｅ）を満足するようにモノマーとしてスルホイソフタル酸のエチレングリコールエステルのアルカリ金属塩及び炭素数２〜８の脂肪族ジカルボン酸を添加することもできる。
（ｄ）０．８≦Ｓ≦５
（ｅ）２≦Ａ≦１５
ただし、ＳおよびＡは、それぞれポリエステル樹脂中のスルホイソフタル酸単位の共重合率（モル％）および炭素数２〜８の脂肪族ジカルボン酸の共重合率（モル％）を示す。
【００１８】
さらに他の好ましい態様によれば、
下記式（ｄ）及び（ｅ）を満足するようにモノマーとしてスルホイソフタル酸エチレングリコールエステルのアルカリ金属塩及び炭素数２〜８の脂肪族ジカルボン酸を添加してよい。
（ｄ）０．８≦Ｓ≦５
（ｅ）２≦Ａ≦１５
ただし、ＳおよびＡは、それぞれポリエステル樹脂中のスルホイソフタル酸単位の共重合率（モル％）および炭素数２〜８の脂肪族ジカルボン酸の共重合率（モル％）を示す。
【００１９】
上記各製造方法において、好ましくはテレフタル酸とエチレングリコールとのポリエステルオリゴマーに、添加する添加剤及びモノマーをあらかじめエチレングリコールに溶解または分散して添加するとよい。
こうして得られたポリエステル樹脂組成物からなる本発明のポリエステル繊維の単繊維繊度が０．６〜３ｄｔｅｘであることが好ましく、かかるポリエステル繊維はマルチフィラメントとして繊維製品の少なくとも一部に用いられる。
【発明の効果】
【００２０】
本発明のポリエステル樹脂組成物は、ポリエステル樹脂組成物中に金属化合物及びリン酸エステルによって形成された粒子とゲルマニウム酸化物とを含み、このゲルマニウム酸化物により粒子の均質な分散性が得られる。その結果、紡糸・延伸工程、その後の後加工工程において優れた操業性を与え、また濁りや着色が無く、品位の高いポリエステル樹脂組成物および繊維、並びにカチオン可染性が付与可能なポリエステル樹脂組成物および繊維が提供される。
【発明を実施するための形態】
【００２１】
以下、本発明の実施形態について詳細に説明する。
≪主たる繰り返し単位がエチレンテレフタレートから構成されたポリエステル樹脂≫
本発明のポリエステル樹脂組成物におけるポリエステル樹脂は、主たる繰り返し単位がエチレンテレフタレートから構成されていることが必要である。これは、１５モル％を限度に共重合モノマーを含んでもよいということである。
【００２２】
本発明のポリエステル樹脂のテレフタル酸以外のジカルボン酸モノマーとしては、特に限定はしないが、スルホイソフタル酸の金属塩単位０．８モル％以上、５モル％以下と炭素数２〜８の脂肪族ジカルボン酸単位２モル％以上、１５モル％以下とを共に共重合することが好ましい。式で示すと以下のようになる。
（ｄ）０．８≦Ｓ≦５
（ｅ）２≦Ａ≦１５
ただし、ＳおよびＡは、それぞれポリエステル樹脂中のスルホイソフタル酸単位の共重合率（モル％）および炭素数２〜８の脂肪族ジカルボン酸の共重合率（モル％）を示す。
【００２３】
Ｓが０．８モル％以上とすることによりカチオン染料の染着座席が不足することがないため染着量が少なくなることもなく、カチオン染料特有の鮮明性が乏しくなることもない
。また、Ｓが５モル％以下であれば重合時においてポリマーの溶融粘度が上昇することもなく、適切な重合度のポリマーを得ることができ、その結果、繊維強度が低下するという問題がないので好ましい。スルホイソフタル酸の金属塩の例としては、５−スルホイソフタル酸のアルカリ金属塩（リチウム塩、ナトリウム塩、カリウム塩、ルビジウム塩、セシウム塩）等が挙げられる。また必要に応じてこれら化合物のマグネシウム塩、カルシウム塩等のアルカリ土類塩を併用しても良い。中でも、５−スルホイソフタル酸のナトリウム塩が最もよく使われる。
【００２４】
炭素数２〜８の脂肪族ジカルボン酸としては、コハク酸、グルタル酸、アジピン酸、スベリン酸、セバシン酸が好ましく、中でもアジピン酸が好ましい。アジピン酸を用いることによって、繊維の非晶構造に適当な乱れが生じるために染色性の向上に寄与する。Ａが２モル％以上であると常圧染色における染色性が適切な範囲に保たれる。Ａが１５モル％以下であると、ポリエステル樹脂のガラス転移温度や融点が適切な範囲に保たれ、繊維製品として必要な力学特性、堅牢性、耐熱性等が得られるため好ましい。
ポリエステル樹脂を形成するエチレングリコール以外のグリコールモノマーとしては、特に限定はしない。
本発明では、ポリエステル樹脂の重縮合は、以下のiからiiiの工程からなる公知の方法で行えばよい。
【００２５】
すなわち、
iエステル化工程
テレフタル酸をエチレングリコールでエステル化して得られるビス（β−ヒドロキシエチル）テレフタレートとポリエステルオリゴマーとが存在するエステル化反応缶に、テレフタル酸とエチレングリコールとのスラリーを連続的に供給し、２５０℃の温度で３〜８時間程度反応させて、エステル化反応率９５％付近のポリエステルオリゴマーを連続的に得る。これを重縮合反応缶に移送する。
【００２６】
ii重縮合触媒の添加工程
この重縮合反応缶に、重縮合触媒のエチレングリコール溶液を添加し、必要に応じて、共重合モノマーや着色防止剤（一般的にはトリエチルホスフェート）等の添加剤をエチレングリコール溶液又は分散液として添加する。
このとき添加剤及びモノマーをあらかじめエチレングリコールに溶解または分散して添加することが均一分散のため好ましい。
【００２７】
iii重縮合工程
エチレングリコールを留去（減圧下でエチレングリコールを除去）することによって重縮合反応を開始し、引き続き留去しながら予め決めた攪拌停止トルクになるまで反応を行った後、常法によってストランドを払い出し、チップ化する。
【００２８】
本発明において、共重合させるアジピン酸成分は、ポリエステル樹脂を合成する任意の段階において添加できるが、テレフタル酸とエチレングリコールとのエステル化反応開始時にアジピン酸の粉体を添加する方法及びテレフタル酸とエチレングリコールとのエステル化反応によって得た、ビスヒドロキシエチルテレフタレートにアジピン酸またはビス（２−ヒドロキシ）アジペートの分散液または溶液として添加する方法が一般的である。
【００２９】
また、５−ナトリウムスルホイソフタル酸の粉体についても、アジピン酸と同様にポリマーを合成する任意の段階で添加でき、テレフタル酸とエチレングリコールとのエステル化反応開始時に５−ナトリウムスルホイソフタル酸の粉体を添加する方法、及びテレフタル酸とエチレングリコールとのエステル化反応によって得た、ビスヒドロキシエチルテレフタレートに５−ナトリウムスルホイソフタル酸ジメチルや５−ナトリウムスルホイソフ
タル酸エチレングリコールエステル等のアルキレングリコールエステルの分散液または溶液として添加する方法が一般的である。なお、ポリエステル樹脂には、必要に応じて少量の添加剤、例えば艶消し剤、顔料、酸化防止剤、蛍光増白剤、帯電防止剤、抗菌剤、紫外線吸収剤、光安定剤、熱安定剤、難燃剤等が含有されていてもよい。
【００３０】
≪カルボン酸のアルカリ土類金属塩≫
本発明では、カルボン酸のアルカリ土類金属塩を使用する。カルボン酸のアルカリ土類金属塩の例としては、酢酸マグネシウム、酢酸カルシウム、シュウ酸マグネシウム、プロピン酸カルシウム、ステアリン酸カルシウム、ステアリン酸マグネシウム、安息香酸カルシウム、酢酸マンガン等が挙げられる。
【００３１】
特にカルボン酸のマグネシウム塩を用いた場合は、ポリエステル樹脂中に形成される粒子の粒子径が比較的小さいので結果としてポリエステル繊維の製糸工程の安定性が良好となるし、粒子の屈折率とポリエステル樹脂の屈折率が近くなるので、粒子を分散して含むポリエステル樹脂組成物の透明度が高くなるため好ましい。
【００３２】
酢酸のアルカリ土類金属塩を用いた場合は、取扱性及びコストの観点より好ましい。
したがって、カルボン酸のアルカリ土類金属塩として酢酸マグネシウムが最適である。
本発明において、カルボン酸のアルカリ土類金属塩は、エチレングリコール溶液として重縮合反応缶に添加することが好ましく、溶液の濃度は特に制限はないが、完全に溶解する濃度であることが好ましい。
【００３３】
≪粒子≫
カルボン酸のアルカリ土類金属塩と後述のリン酸エステルとをそれぞれエチレングリコール溶液として前記ii重縮合触媒の添加工程で重縮合反応缶に添加し、両者を反応させて粒子を形成する。この反応は、ii重縮合触媒の添加工程で両者が添加されてから開始する。その後、iii重縮合工程においてエチレングリコールが留去されるにつれ、両者の反応物の溶解度が低下し、反応物が粒子として析出する。一旦析出した粒子は、さらに重縮合の進行とともに凝集し、二次粒子となることもある。
本発明では、この粒子や二次粒子（以下、併せて単に粒子という。）が製糸安定性に寄与する。
【００３４】
≪粒子の平均粒子径≫
本発明において、粒子の平均粒子径は、０．０１μｍ以上３．０μｍ以下である。より好ましくは０．０２μｍ以上１．５μｍ以下である。平均粒子径が０．０１μｍ以上であれば、粒子が微細過ぎることもなく、繊維の易滑性や走行性を向上させることができ、工程通過性向上に寄与する。また、平均粒子径が３．０μｍ以下であれば、ポリエステル繊維を紡糸する際に溶融ポリマーをろ過するフィルターが目詰まりすることもなく、圧力が上昇したり、糸切れを生じたりするなどの工程通過性の低下がない。
【００３５】
以上は、カルボン酸のアルカリ土類金属塩とリン酸エステルとの場合を述べたが、本発明においては、カルボン酸のアルカリ金属塩とリン酸エステルとの場合及びアルカリ金属の水酸化物とリン酸エステルとの場合でも同様である。
【００３６】
≪（ａ）１００≦Ｍ１≦５００≫
本発明でカルボン酸のアルカリ土類金属塩としてポリエステル樹脂組成物中に含まれるアルカリ土類金属原子の含有量（Ｍ１）は、１００〜５００ｐｐｍとすることが必要であり、より好ましくは１００〜３００ｐｐｍである。Ｍ１が１００ｐｐｍ以上とすることで、ポリエステル繊維の製糸工程の安定性を良好とするのに十分な粒子が得られる。５００ｐｐｍ以下に抑えることで、粗大粒子の発生を抑制できるので、紡糸する際に溶融したポ
リエステル樹脂組成物をろ過するフィルターの目詰まりが発生せず、ポリエステル繊維の製糸工程の安定性を良好に保つことができる。
【００３７】
≪リン酸エステル≫
本発明におけるリン酸エステルは、前述のように、カルボン酸のアルカリ土類金属塩と反応して粒子を形成し、ポリエステル繊維の製糸工程の安定性に寄与する。リン酸、亜リン酸、ホスホン酸類、ホスフィン酸類等でも反応することが知られているが、本発明ではリン酸エステルを使用する。その理由は、粒子の粒子径が比較的小さいので結果としてポリエステル繊維の製糸工程の安定性が良好となるし、粒子の屈折率とポリエステル樹脂の屈折率が近くなるので、粒子を含んでなるポリエステル樹脂組成物の透明度が高くなるため好ましい。リン酸エステルの中でもトリエチルホスフェートが最適である。本発明において、リン酸エステルは、エチレングリコール溶液として重縮合反応缶に添加することが好ましく、溶液の濃度は特に制限はないが、完全に溶解する濃度であることが好ましい。
【００３８】
≪（ｂ）０．５×Ｍ１≦Ｐ≦１．５×Ｍ１≫
本発明のポリエステル樹脂組成物中のリン原子の含有量（Ｐ）は、Ｍ１の０．５〜１．５倍とする必要がある。ＰをＭ１の０．５倍以上とすることで、ポリエステル繊維の製糸工程の安定性を良好とするのに十分な粒子が得られるとともに、金属アンチモンの析出によるくすみを抑制でき、ポリエステル繊維の品位を保つことができる。
ＰをＭ１の１．５倍以下とすることで、繊維の熱安定性を低下させるジエチレングリコールの副生が抑えられ好ましい。
【００３９】
≪ゲルマニウム酸化物≫
本発明のポリエステル樹脂組成物は、ゲルマニウム酸化物を含む。
【００４０】
ゲルマニウム酸化物の例としては、二酸化ゲルマニウム、水酸化ゲルマニウム、四塩化ゲルマニウム等が挙げられるが、安全性を考慮すると二酸化ゲルマニウムが好ましい。
【００４１】
ゲルマニウム酸化物は、エチレングリコール溶液として重縮合反応缶に添加することが好ましく、溶液の濃度は特に制限はないが、完全に溶解する濃度であることが好ましい。
【００４２】
ゲルマニウム酸化物は、著しく大きな粒子の発生を抑え、微細な粒子の均質な分散性が得られるので、ポリエステル繊維の製糸時の毛羽発生を抑制し、糸斑が軽減される。また、金属アンチモンの析出によるくすみが抑えられ、色調の良い樹脂組成物が得られる。その結果、得られるポリエステル繊維もくすみが抑えられ、光沢感が高く色調の良いポリエステル繊維が得られる。ゲルマニウム酸化物の添加量を高くすると、粒子数の最大変動幅が小さくなる。ここで、最大変動幅は以下のようにして求める。
【００４３】
≪最大変動幅の測定方法≫
得られたポリエステル繊維６ｍｇを２７０℃に加熱した２枚のカバーガラスの間にはさみ、溶融プレス後急冷し、薄膜状の試料とする。これを透過型電子顕微鏡（Ｈ−７６００、日立製作所製）を用いてＴＥＭ観察を実施する。解析ソフトウェアとして日本ローパー（株）Ｉｍａｇｅ−ＰｒｏＰＬＵＳ用いて、ＴＥＭ観察された画像の粒子計測を５回実施し、粒子数をそれぞれ計数する。粒子数の平均値を１００％とし、それぞれの粒子計測で得られた粒子数を％で表した。そのうち一番大きく平均値からずれているものを最大変動幅とした。
【００４４】
本発明のポリエステル樹脂組成物は、変動幅が±１５％以内、より好ましくは±１０％以内である。この変動幅が±１５％以内の場合には、粒子の分散性が良好で、マルチフィラメントの製糸性も良好である。
ゲルマニウム酸化物もエチレングリコール溶液として前記ii重縮合触媒の添加工程で重縮合反応缶に添加する。
【００４５】
≪（ｃ）２０≦Ｇ≦１５０≫
本発明におけるゲルマニウム酸化物の添加量（Ｇ）は、ポリエステル樹脂組成物に対してゲルマニウム原子の量として、２０ｐｐｍ以上、１５０ｐｐｍ以下とすることが必要であり、より好ましくは３０ｐｐｍ以上、１２０ｐｐｍ以下である。添加量が２０ｐｐｍ以上の場合は、内部粒子の分散性が保たれ、０．６ｄｔｅｘ以上３ｄｔｅｘ以下の単繊維繊度となるマルチフィラメントの製糸性が確保される。例えば、単繊維繊度が上記範囲内で、かつ総繊度が８４ｄｔｅｘ以下の場合にも製糸性が保たれる。また、添加量が増加するにつれて粒子数の最大変動幅は小さくなるが、添加量が１２０ｐｐｍを超えると分散性に及ぼす効果は頭打ちになるので、ゲルマニウム金属が希少金属で資源性に乏しく、高価であることから、１５０ｐｐｍ以下とすれば添加によるコストアップを避けられる。
【００４６】
≪カルボン酸のアルカリ金属塩≫
本発明のポリエステル樹脂組成物では、カルボン酸のアルカリ土類金属塩の一部に代えてカルボン酸のアルカリ金属塩を用い、それとリン酸エステルとから形成された平均粒子径０．０１〜３μｍの粒子をさらに分散することが好ましい。カルボン酸のアルカリ金属塩は、粒子形成の他にもポリエステル樹脂の重縮合中のジエチレングリコールの副生を抑制する。
【００４７】
カルボン酸のアルカリ金属塩の例としては、酢酸リチウム、酢酸ナトリウム、酢酸カリウム、安息香酸リチウム、安息香酸ナトリウム、安息香酸カリウムが挙げられる。中でも、酢酸塩、とりわけ酢酸ナトリウムが取り扱いが容易な上、ジエチレングリコールの副生を抑制する効果もあるので好ましい。
カルボン酸のアルカリ金属塩は、エチレングリコール溶液として重縮合反応缶に添加することが好ましく、溶液の濃度は特に制限はないが、完全に溶解する濃度であることが好ましい。
【００４８】
≪アルカリ金属の水酸化物≫
本発明のポリエステル樹脂組成物では、カルボン酸のアルカリ土類金属塩の一部に代えてアルカリ金属の水酸化物を用い、それとリン酸エステルとから形成された平均粒子径０．０１〜３μｍの粒子をさらに分散してもよい。アルカリ金属の水酸化物も、粒子形成の他にもポリエステル樹脂の重縮合中のジエチレングリコールの副生を抑制する。
【００４９】
アルカリ金属の水酸化物の例としては、水酸化リチウム、水酸化ナトリウム、水酸化カリウムが挙げられる。中でも、水酸化ナトリウムは取り扱いが容易な上、ジエチレングリコールの副生を抑制する効果もあるので好ましい。
アルカリ金属の水酸化物は、エチレングリコール溶液として重縮合反応缶に添加することが好ましく、溶液の濃度は特に制限はないが、完全に溶解する濃度であることが好ましい。
【００５０】
≪アルカリ金属原子の含有量（Ｍ２）≫
本発明では、カルボン酸のアルカリ金属塩の場合もアルカリ金属の水酸化物の場合も、出来上がりのポリエステル樹脂組成物に対するアルカリ金属原子の含有量（Ｍ２）が以下の二式を同時に満足することが好ましい。
（ａ’）１００≦Ｍ１＋Ｍ２≦５００
（ｂ’）０．５×（Ｍ１＋Ｍ２）≦Ｐ≦１．５×（Ｍ１＋Ｍ２）
ここで、Ｍ１及びＰは、それぞれ出来上がりのポリエステル樹脂組成物に対するアルカリ土類金属原子の含有量（ｐｐｍ）及びリン原子の含有量（ｐｐｍ）を示す。
【００５１】
Ｍ１＋Ｍ２が１００ｐｐｍ以上とすることで、ポリエステル繊維の製糸工程の安定性を良好とするのに十分な粒子が得られる。５００ｐｐｍ以下に抑えることで、粗大粒子の発生を抑制できるので、紡糸する際に溶融したポリエステル樹脂組成物をろ過するフィルターの目詰まりが発生せず、ポリエステル繊維の製糸工程の安定性を良好に保つことができる。
【００５２】
同時に、Ｍ１＋Ｍ２は以下の条件も満足することが好ましい。すなわち、ＰがＭ１＋Ｍ２の０．５〜１．５倍とすることが好ましい。ＰをＭ１＋Ｍ２の０．５倍以上とすることで、ポリエステル繊維の製糸工程の安定性を良好とするのに十分な粒子が得られるとともに、金属アンチモンの析出によるくすみを抑制でき、ポリエステル繊維の品位を保つことができる。P をＭ１＋Ｍ２の１．５倍以下とすることで、繊維の熱安定性を低下させるジエチレングリコールの副生が抑えられ好ましい。
【００５３】
≪ポリエステル繊維≫
本発明のポリエステル樹脂組成物からなるポリエステル繊維の好ましい単繊維繊度は、０．３ｄｔｅｘ以上３．０ｄｔｅｘ以下であり、より好ましくは０．６ｄｔｅｘ以上２．０ｄｔｅｘ以下である。本発明のポリエステル樹脂組成物は、粒子の分散性が良好であるため、上記のような単繊維繊度が小さい場合に、易滑性や走行性が向上し、延伸時の毛羽の発生を抑制することができる。特に、総繊度が８４ｄｔｅｘ以下の場合には、製糸性、後加工工程通過性の向上に対する効果が顕著である。本発明のポリエステル樹脂組成物からなるポリエステル繊維にカチオン可染性を付与し、比較的強度が低いポリエステル繊維とした場合は、上記効果が顕著である。
また、ポリエステル繊維の断面形状は特に限定されないが、粒子の形成により、異形断面での毛羽の発生の抑制に効果がある。
【００５４】
本発明の改質ポリエステル樹脂組成物からなるポリエステル繊維は、公知の溶融紡糸製造方法を採用することができる。まず、溶融紡糸工程で、紡糸口金から吐出孔より吐出したマルチフィラメント糸は、公知の方法で未延伸糸として巻き取った後に延伸を行っても、吐出後一旦巻き取ることなく延伸した後、巻き取って延伸糸としてもよい。
【００５５】
≪紡糸方法≫
本発明では、紡糸温度２７０〜３００℃、紡糸速度１０００〜２０００ｍ／分、延伸温度７０〜９０℃、熱セット温度１２０〜１６０℃、延伸速度４００〜１０００ｍ／分、延伸倍率は未延伸糸の最大延伸倍率の０．６５〜０．８５倍程度が好ましい。最大延伸倍率とは、延伸温度８０℃、熱セット温度１４５℃、延伸速度６００ｍ／分の条件下で未延伸糸が切断されるまで延伸した時の倍率をいう。
なお、紡糸及び延伸の製糸条件は上記具体例に制限されるものではなく、２０００ｍ／分以上の高速紡糸により、半未延伸糸として巻き取るＰＯＹ法、あるいは２０００ｍ／分以上で高速紡糸し、一旦、巻き取ることなく、続けて延伸するスピンドロー法等により得たものであってもよい。
【００５６】
更に、本発明の効果が損なわれない限り、他の繊維との複合繊維としてもよい。
【００５７】
また、本発明のポリエステル繊維の形態は、長繊維としても短繊維としてもよく、必要に応じて捲縮加工、仮撚加工、薬液による処理等の後加工を施して用いる。
【００５８】
≪本発明のポリエステル繊維の用途≫
本発明のポリエステル繊維の用途である水着、スポーツインナー、ランジェリー、ファンデーション、エンブロイダリーレース等の繊維製品には、本発明のポリエステル繊維を
単独で用いても、他の繊維を含んでいてもよい。他の繊維と複合することにより、例えば、光沢感、清涼感、シャリ感、ウェット感といった風合いを繊維製品に付与することができる。
【００５９】
なお、複合する他の繊維としては、例えば、綿、麻、絹等の天然繊維、レーヨン等の再生繊維、アセテート等の半合成繊維、又はポリエステル繊維等の熱可塑性繊維等を用いることができる。また、それぞれの繊維を構成する単繊維の断面形状は特に限定されるものではなく、得られる繊維製品の風合いや光沢感を考慮して、菊型、円形、扁平、Ｙ字型等の糸断面形状を適宜選択すればよい。また、前記他の繊維の単繊維繊度、染色特性等についても特に限定されない。さらに、本発明のポリエステル繊維を撚糸してもよく、この場合の撚糸の撚り方向及び撚り数に関しても特に限定されるものではなく、構成糸条の本数、撚り数等は目的の繊維製品の風合いや外観が得られる範囲で適宜選択すればよい。
【実施例】
【００６０】
次に、実施例を用いて本発明を具体的に説明するが、これに限定されるものではない。
実施例中の各種の特性値等の測定、評価方法は次の通りである。
【００６１】
（１）極限粘度（〔η〕）
溶媒：フェノールと四塩化エタンとの等質量混合物
温度：２０℃
手順：０．５質量％溶液となるようポリエステル樹脂組成物のサンプルに２０℃の溶媒を加え、加熱して溶解する。室温まで冷却し、これを全自動粘度計( サン電子製ＡＶＳ−６型) を用いて相対粘度ηr を測定する。この測定した相対粘度から極限粘度〔η〕を算出した。
【００６２】
（２）ジエチレングリコール含有量（Ｄ％）
得られたポリエステル樹脂組成物をアルカリ加水分解した。所定量の加水分解物をガスクロマトグラフＧＣ−９Ａ（島津製作所製）を用いて、その中のエチレングリコール（以下、ＥＧと略記する）とジエチレングリコール（以下、ＤＥＧと略記する）のモル数を定量し、ＥＧとＤＥＧのモル数の和に対するＤＥＧのモル数の割合（％）として求めた。
【００６３】
（３）粒子の大きさ
ポリエステル繊維６ｍｇを２７０℃に加熱した２枚のカバーガラスの間にはさみ、溶融プレス後急冷し、薄膜状の試料とした。これを透過型電子顕微鏡Ｈ−７６００（日立製作所製）を用いてＴＥＭ観察及びＥＤＳ分析を実施した。ＴＥＭ観察画像内の粒子の平均粒子径を測定した。平均粒子径によって次の４ランクに分けた。なお、平均粒子径の測定には、解析ソフトウェアとして日本ローパー（株）Ｉｍａｇｅ−ＰｒｏＰＬＵＳを用いた。
【００６４】
表１中では以下の表記を用いた。
Ａ：平均粒子径０．０１μｍ以上３．０μｍ未満
Ｂ：平均粒子径３．０μｍ以上５．０μｍ未満
Ｃ：平均粒子径０．０１μｍ未満
Ｄ：平均粒子径５．０μｍ以上
Ｅ：内部粒子が確認できない。
【００６５】
（４）粒子の変動幅
得られたポリエステル繊維６ｍｇを２７０℃に加熱した２枚のカバーガラスの間にはさみ、溶融プレス後急冷し、薄膜状の試料とする。これを透過型電子顕微鏡（Ｈ−７６００、日立製作所製）を用いてＴＥＭ観察を実施する。解析ソフトウェアとして日本ローパー（株）Ｉｍａｇｅ−ＰｒｏＰＬＵＳ用いて、ＴＥＭ観察された画像の粒子計測を５回実施
し、粒子数をそれぞれ計数する。粒子数の平均値を１００％とし、それぞれの粒子計測で得られた粒子数を％で表した。そのうち一番大きく平均値からずれているものを最大変動幅とした。表１には、最大変動幅を示した。
【００６６】
（５）毛羽数の測定
延伸糸を用い、整経機を用いて毛羽数を測定した。なお測定長は３×１０8 ｍとし、毛羽数（個／１０8 ｍ）を表１に示した。２個／１０8 ｍ以下を合格とした。
【００６７】
（６）強度及び伸度
ＪＩＳ  Ｌ  １０１３に準拠し、テンシロンＵＴＭ−４−１００型（オリエンテック社製）を用いて測定した。
【００６８】
（７）染料吸尽率
得られたポリエステル繊維を筒編地とし、以下の染色原液、染色条件で染色した。染色後の染残液を、分光光度計ＢＰＳ−３Ｔ型（日立製作所製）を用いて、波長λ＝５９０μｍで吸光度Ｕを測定した。Ｕと染色原液の吸光度Ｕ０とから、次式で吸尽率を求めた。表１に吸尽率を示した。
【００６９】
吸尽率（％）＝〔（Ｕ０−Ｕ）／Ｕ０〕×１００
染色原液：Ａｓｔｒａｚｏｎ  Ｂｌｕｅ  ＦＲＲ（バイエル社製カチオン染料）１．５％ｏ．ｗ．ｆ、
助剤：酢酸０．６ｍｌ／ｌ、酢酸ナトリウム０．６ｇ／ｌ
染色条件
浴比：１／１００中
常圧沸騰状態で３０分
吸尽率９０％以上を合格とした。
【００７０】
（実施例１）
（１）ポリエステルゴマーの存在するエステル化反応缶にテレフタル酸（以下、ＴＰＡと略記する）とＥＧとのモル比が１／１．６のスラリーを連続的に供給した。エステル化反応缶内を温度２５０℃、圧力０．１ＭＰａに保ち、滞留時間８時間となるようにエステル化反応を行った。その結果、反応率９５％のポリエステルオリゴマーを連続的に得た。得られたポリエステルオリゴマー４６．５ｋｇを重縮合反応缶に移送した。
【００７１】
（２）その重縮合反応缶に、炭素数２〜８の脂肪族ジカルボン酸であるアジピン酸（以下、ＡＤと略記する）の濃度が２５重量％に調整されたＥＧ分散液７．３ｋｇ、カルボン酸のアルカリ土類金属塩である酢酸マグネシウム及びカルボン酸のアルカリ金属塩である酢酸リチウムを添加した。
このとき、Ｍ１（マグネシウム原子）＝１２０ｐｐｍ、Ｍ２（リチウム原子）＝５５ｐｐｍとなるようにした。
【００７２】
（３）重縮合反応缶内の温度を２３５℃とし、５分間撹拌混合を行った。
（４）さらに、重縮合反応缶に、リン酸エステルであるトリエチルホスフェート、ゲルマニウム酸化物である二酸化ゲルマニウム及びスルホイソフタル酸である５−ナトリウムスルホイソフタル酸（以下、ＳＩＰと略記する）のＥＧエステルの濃度が３５重量％となるように調整されたＥＧ溶液５．６ｋｇを添加した。
このとき、Ｐ＝１４０ｐｐｍ、Ｇ＝３０ｐｐｍとなるようにした。
【００７３】
（５）重縮合反応缶内の温度２３５℃とし、６０分間撹拌混合を行った。
（６）さらに、重縮合反応缶に、重縮合触媒として三酸化アンチモンを出来上がりのポリ
エステル樹脂組成物に対して化合物として３４０ｐｐｍ添加した。
【００７４】
（７）重縮合反応缶内の温度を２８０℃まで昇温しながら、圧力を徐々に減じて６０分後に１．２ｈＰａ以下とした。この条件で撹拌しながら、予め決めた攪拌停止トルクになるまで重縮合反応を行い、常法により払い出してチップ化した。得られたポリエステル樹脂組成物におけるポリエステル樹脂は、スルホイソフタル酸単位の共重合率Ｓ（モル％）＝２、炭素数２〜８の脂肪族ジカルボン酸の共重合率Ａ（モル％）＝５であった。さらに、色調が良好で、極限粘度〔η〕＝０．５６、Ｄ％＝４．３モル％であった。また、粒子の平均粒子径はＡランク、最大変動幅は±５％であった。
【００７５】
（８）続いて、得られたポリエステル樹脂組成物のチップを常法にて乾燥し、３６ホールの三角断面の紡糸口金を設置した紡糸装置を用い、紡糸温度２９０℃、紡糸速度１６００ｍ／分で紡糸し、得られた未延伸糸を延伸速度６００ｍ／分、延伸温度７８℃、熱セット温度１５０℃、最大延伸倍率の０．７２倍で延伸し、５６ｄｔｅｘ／３６フィラメント（以下、ｆと略記する）の延伸したポリエステル繊維を得た。ポリエステル繊維の評価結果を表１に示した。
【００７６】
（実施例２）
ＡＤのＥＧ分散液の添加量を１４ｋｇ（Ａ＝１０モル％）に、ＳＩＰのＥＧエステルのＥＧ溶液の添加量を７．５ｋｇ（Ｓ＝３モル％）に変更し、二酸化ゲルマニウムの添加量（Ｇ）を６０ｐｐｍとなるように変更したこと以外は、実施例１と同様に行い、ポリエステル樹脂組成物及びポリエステル繊維を得た。評価結果を表１に示した。
【００７７】
また、得られたポリエステル繊維を用いて織物（経糸密度１０．５６本／ｃｍ、緯糸密度１３５本／２．５４ｃｍ、サテン組織）を織成した。常法による精練後に染色温度１００℃、染色時間３０分の条件でカチオン染料〔Ａｓｔｒａｚｏｎ  Ｂｌｕｅ  ＦＲＲ（バイエル社製カチオン染料）〕にて染色を行った。得られた織物について、その風合いを評価したところ、優れた色調が得られ、カチオン染料特有の鮮明性にも優れており、適度なふくらみ感、ソフト性のあるものであった。
【００７８】
（実施例３）
酢酸マグネシウム、酢酸リチウム及びトリエチルホスフェートの添加量を、Ｍ１＝１５０ｐｐｍ、Ｍ２＝６０ｐｐｍ、Ｐ＝２３０ｐｐｍとなるよう変更したこと以外は、実施例１と同様に行い、ポリエステル樹脂組成物を得た。評価結果を表１に示した。
得られたポリエステル樹脂組成物を紡糸するに際して、１２ホールの円形断面の紡糸口金を用い、紡糸速度を１４００ｍ／分で紡糸すること以外は実施例１と同様に行い、ポリエステル繊維（３３ｄｔｅｘ／１２ｆ）を得た。評価結果を表１に示した。
【００７９】
（実施例４）
酢酸マグネシウム、酢酸リチウム及びトリエチルホスフェートの添加量を、Ｍ１＝２００ｐｐｍ、Ｍ２＝８０ｐｐｍ、Ｐ＝３９０ｐｐｍとなるよう変更し、二酸化ゲルマニウムの添加量（Ｇ）を９０ｐｐｍとなるように変更したこと以外は、実施例１と同様に行い、ポリエステル樹脂組成物を得た。評価結果を表１に示した。
得られたポリエステル樹脂組成物を紡糸するに際して、９６ホールの円形断面の紡糸口金を用い、紡糸速度を１４００ｍ／分で紡糸すること以外は実施例１と同様に行い、ポリエステル繊維（６６ｄｔｅｘ／９６ｆ）を得た。評価結果を表１に示した。
【００８０】
（実施例５）
二酸化ゲルマニウムの添加量（Ｇ）を１５０ｐｐｍとなるように変更したこと以外は、実施例１と同様に行い、ポリエステル樹脂組成物を得た。評価結果を表１に示した。
得られたポリエステル樹脂組成物を紡糸するに際して、４８ホールの円形断面の紡糸口金を用い、紡糸速度を１４００ｍ／分で紡糸すること以外は実施例１と同様に行い、ポリエステル繊維（５６ｄｔｅｘ／４８ｆ）を得た。評価結果を表１に示した。
【００８１】
（実施例６）
二酸化ゲルマニウムの添加量（Ｇ）を２０ｐｐｍとなるように変更したこと以外は、実施例１と同様に行い、ポリエステル樹脂組成物及びポリエステル繊維を得た。評価結果を表１に示した。
【００８２】
（実施例７）
（１）実施例１と同様。
（２）重縮合反応缶に、カルボン酸のアルカリ土類金属塩である酢酸マグネシウム及びカルボン酸のアルカリ金属塩である酢酸リチウムを添加した。
このとき、Ｍ１（マグネシウム原子）＝１２０ｐｐｍ、Ｍ２（リチウム原子）＝５５ｐｐｍとなるようにした。
【００８３】
（３）実施例１と同様。
（４）さらに、重縮合反応缶に、リン酸エステルであるトリエチルホスフェート及びゲルマニウム酸化物である二酸化ゲルマニウムを添加した。
このとき、Ｐ＝１４０ｐｐｍ、Ｇ＝６０ｐｐｍとなるようにした。
【００８４】
（５）実施例１と同様。
（６）実施例１と同様。
（７）重縮合反応缶内の温度を２８０℃まで昇温しながら、圧力を徐々に減じて６０分後に１．２ｈＰａ以下とした。この条件で撹拌しながら、予め決めた攪拌停止トルクになるまで重縮合反応を行い、常法により払い出してチップ化した。得られたポリエステル樹脂組成物におけるポリエステル樹脂は、スルホイソフタル酸単位の共重合率Ｓ（モル％）＝０、炭素数２〜８の脂肪族ジカルボン酸の共重合率Ａ（モル％）＝０であった。さらに、色調が良好で、極限粘度〔η〕＝０．７３、Ｄ％＝２．１モル％であった。また、粒子の平均粒子径はＡランク、最大変動幅は±３％であった。
【００８５】
（８）続いて、得られたポリエステル樹脂組成物のチップを常法にて乾燥し、９６ホールの円形断面の紡糸口金を設置した紡糸装置を用い、紡糸温度２９５℃、紡糸速度１４００ｍ／分で紡糸し、得られた未延伸糸を延伸速度６００ｍ／分、延伸温度８３℃、熱セット温度１４５℃、最大延伸倍率の０．７２倍で延伸し、５６ｄｔｅｘ／９６ｆの延伸したポリエステル繊維を得た。ポリエステル繊維の評価結果を表１に示した。
【００８６】
（実施例８）
予め決めた攪拌停止トルクを変更した以外は、実施例７と同様に行い、ポリエステル樹脂組成物（極限粘度〔η〕＝０．６７、Ｄ％：２．３モル％）及びポリエステル繊維を得た。評価結果を表１に示した。
【００８７】
（実施例９）
予め決めた攪拌停止トルクを変更した以外は、実施例７と同様に行い、ポリエステル樹脂組成物（極限粘度〔η〕＝０．６２、Ｄ％：２．３モル％）を得た。評価結果を表１に示した。
得られたポリエステル樹脂組成物を紡糸するに際して、ポリエステル樹脂組成物の吐出量を変更した以外は実施例７と同様に行い、ポリエステル繊維（４０ｄｔｅｘ／９６ｆ）を得た。評価結果を表１に示した。
【００８８】
（実施例１０）
二酸化ゲルマニウムの添加量（Ｇ）を３０ｐｐｍとなるように変更したこと以外は、実施例９と同様に行い、ポリエステル樹脂組成物及びポリエステル繊維を得た。評価結果を表１に示した。
【００８９】
（実施例１１）
ＳＩＰのＥＧエステルのＥＧ溶液の添加量を１．２ｋｇ（Ｓ＝０．５モル％）に変更したこと以外は、実施例１と同様に行い、ポリエステル樹脂組成物及びポリエステル繊維を得た。評価結果を表１に示した。
得られたポリエステル繊維を実施例２に記載した織製方法で織物を作成した。得られた織物の風合いを評価したところ、ＳＩＰの共重合量が少ないため、カチオン染料特有の鮮明性が乏しいもののその他の特性は良好であった。
【００９０】
（実施例１２）
ＳＩＰのＥＧエステルのＥＧ溶液の添加量を１．２ｋｇ（Ｓ＝０．５モル％）に変更し、二酸化ゲルマニウムの添加量（Ｇ）を１５０ｐｐｍとなるように変更したこと以外は、実施例１と同様に行い、ポリエステル樹脂組成物を得た。評価結果を表１に示した。
【００９１】
得られたポリエステル樹脂組成物を紡糸するに際して、１３６ホールの円形断面の紡糸口金を用い、紡糸速度を１２００ｍ／分で紡糸すること以外は実施例１と同様に行い、ポリエステル繊維（６６ｄｔｅｘ／１３６ｆ）を得た。評価結果を表１に示した。
【００９２】
（比較例１）
主たる繰り返し単位がポリエチレンテレフタレートから構成されていない（Ａ＋Ｓ＞１５モル％）。
ＡＤのＥＧ分散液の添加量を２４ｋｇ（Ａ＝１７モル％）に、ＳＩＰのＥＧエステルのＥＧ溶液の添加量を５．６ｋｇ（Ｓ＝２モル％）に変更し、二酸化ゲルマニウムの添加量（Ｇ）を６０ｐｐｍとなるように変更したこと以外は、実施例１と同様に行い、ポリエステル樹脂組成物及びポリエステル繊維を得た。評価結果を表１に示した。
【００９３】
（比較例２）
酢酸マグネシウム、酢酸リチウム及びトリエチルホスフェートの添加量を、Ｍ１＝５０ｐｐｍ、Ｍ２＝３０ｐｐｍ、Ｐ＝１００ｐｐｍとなるよう変更したこと以外は、実施例１と同様に行い、ポリエステル樹脂組成物を得た。評価結果を表１に示した。
得られたポリエステル樹脂組成物を紡糸するに際して、８ホールの円形断面の紡糸口金を用い、紡糸速度を１６００ｍ／分で紡糸すること以外は実施例１と同様に行い、ポリエステル繊維（３３ｄｔｅｘ／８ｆ）を得た。評価結果を表１に示した。
【００９４】
（比較例３）
酢酸マグネシウム、酢酸リチウム及びトリエチルホスフェートの添加量を、Ｍ１＝１２０ｐｐｍ、Ｍ２＝５５ｐｐｍ、Ｐ＝３００ｐｐｍとなるよう変更したこと以外は、実施例１と同様に行い、ポリエステル樹脂組成物及びポリエステル繊維を得た。評価結果を表１に示した。
【００９５】
（比較例４）
酢酸マグネシウム及びトリエチルホスフェートを添加しなかったこと以外は実施例１と同様に行った。ポリエステル樹脂組成物及びポリエステル繊維を得た。評価結果を表１に示した。
【００９６】
（比較例５）
二酸化ゲルマニウムの添加量（Ｇ）を１７ｐｐｍとなるように変更したこと以外は、実施例１と同様に行い、ポリエステル樹脂組成物及びポリエステル繊維を得た。評価結果を表１に示した。
【００９７】
（比較例６）
二酸化ゲルマニウムの添加量（Ｇ）を０ｐｐｍに変更した以外は、実施例１と同様に行い、ポリエステル樹脂組成物及びポリエステル繊維を得た。評価結果を表１に示した。
【００９８】
（比較例７）
二酸化ゲルマニウムの添加量（Ｇ）を０ｐｐｍに変更した以外は、実施例７と同様に行い、ポリエステル樹脂組成物及びポリエステル繊維を得た。評価結果を表１に示した。
【００９９】
≪まとめ≫
ゲルマニウム酸化物は、著しく大きな粒子の発生を抑え、微細な粒子の均質な分散性が得られるので、ポリエステル繊維の製糸時の毛羽発生を抑制し、糸斑が軽減される。また、金属アンチモンの析出によるくすみが抑えられ、色調の良い樹脂組成物が得られる。その結果、得られるポリエステル繊維もくすみが抑えられ、光沢感が高く色調の良いポリエステル繊維が得られる。ゲルマニウム化合物の添加量を高くすると、粒子の最大変動幅が小さくなる。
【０１００】
表１から明らかなように、本発明のポリエステル樹脂組成物は、著しく大きな粒子の発生を抑え、微細な粒子の均質な分散性が得られ、粒子の発生量が十分である。また、製糸に適した極限粘度を有する。そして、本発明のポリエステル樹脂組成物からなるポリエステル繊維は、強度、伸度が十分であり、特にＡＤとＳＩＰを共重合したポリエステル樹脂組成物からなるポリエステル繊維は、カチオン染料による常圧染色で染色した際の染色性が良好である。
【０１０１】
比較例１では、主たる繰り返し単位がポリエチレンテレフタレートから構成されていない（Ａ＋Ｓ＞１５モル％）ため、得られるポリエステル繊維の強度が低く、実用に値しないものであった。比較例２では、酢酸リチウム及び酢酸マグネシウムの添加量が少ないので十分な量の粒子が発生しなかったため、毛羽が多く製糸工程の安定性が低下した。比較例３では、ポリマー中のＰがＭ１＋Ｍ２の１．７倍であったため、Ｄ％が高くなり、また粗大な粒子が多く発生したため、毛羽が多く製糸工程の安定性が低下した。比較例４では、Ｐ＝０ｐｐｍであるため、粒子が形成されず、その結果毛羽が多く製糸工程の安定性が低下した。比較例５は、Ｇ＜２０ｐｐｍであるため、形成された粒子の分散性が悪く、その結果、毛羽が多く製糸工程の安定性が低かった。比較例６及び７では、Ｇ＝０ｐｐｍであるため、粒子の分散性が悪い上に著しく大きな粒子が形成され、その結果毛羽の発生が極めて多く製糸工程の安定性が著しく低かった。
【０１０２】
【表１】
0005726002.tif 000002